(57)【要約】【課題】ノズルのクリーニング性、吐出安定性、インクの定着性、耐擦性のすべてを改善したインクジェット画像形成方法、形成装置およびインク組成物を提供する。【解決手段】アニオン性の親水性官能基を有し、最低造膜温度（ＭＦＴ）が２５℃以下であり、かつ、体積平均粒径（Ｍｖ）と数平均粒径（Ｍｎ）との比（Ｍｖ／Ｍｎ）が１以上１．５以下であるポリマー微粒子と、色材粒子とを含むインク組成物を、ノズルプレート表面１６２と、表面１６２に続くノズル孔１５１の内面と、ノズルプレートの裏面１６１に続くノズル孔１５１の周囲部分１６３とに、撥インク性の皮膜１５０を均一に形成したノズルプレート１５９を備えるノズルから記録媒体に付与して画像を形成することを特徴とするインクジェット画像形成方法を提供する。【選択図】図４
2008149542.tif 000002
【特許請求の範囲】
【請求項１】
アニオン性の親水性官能基を有し、最低造膜温度（ＭＦＴ）が２５℃以下であり、かつ、体積平均粒径（Ｍｖ）と数平均粒径（Ｍｎ）との比（Ｍｖ／Ｍｎ）が１以上１．５以下であるポリマー微粒子と、色材粒子とを含むインク組成物を、
ノズルプレート表面と、表面に続くノズル孔の内面と、ノズルプレートの裏面に続くノズル孔の周囲部分とに、撥インク性の皮膜を均一に形成したノズルプレートを備えるノズルから記録媒体に付与して画像を形成することを特徴とするインクジェット画像形成方法。
【請求項２】
前記体積平均粒径（Ｍｖ）と数平均粒径（Ｍｎ）との比（Ｍｖ／Ｍｎ）が１以上１．３５以下であることを特徴とする請求項１に記載のインクジェット画像形成方法。
【請求項３】
前記アニオン性の親水性官能基がカルボキシル基であることを特徴とする請求項１または２に記載のインクジェット画像形成方法。
【請求項４】
前記撥インク性の皮膜がフッ素系高分子材を含む皮膜であることを特徴とする請求項１から３いずれかに記載のインクジェット画像形成方法。
【請求項５】
前記ノズル孔の内面と前記ノズルプレート表面との境界は、曲面により形成されていることを特徴とする請求項１から４いずれかに記載のインクジェット画像形成方法。
【請求項６】
前記ノズル孔の内面と前記ノズルプレート裏面との境界は、曲面により形成されていることを特徴とする請求項１から５いずれかに記載のインクジェット画像形成方法。
【請求項７】
前記ポリマー微粒子のガラス転移温度（Ｔｇ）が５０℃以下であることを特徴とする請求項１から６いずれかに記載のインクジェット画像形成方法。
【請求項８】
前記ポリマー微粒子の体積平均粒子径が１００ｎｍ以下であることを特徴とする請求項１から７いずれかに記載のインクジェット画像形成方法。
【請求項９】
前記色材粒子の体積平均粒子径が１００ｎｍ以下であることを特徴とする請求項１から８いずれかに記載のインクジェット画像形成方法。
【請求項１０】
前記ポリマー微粒子の体積平均粒子径が、前記色材粒子の体積平均粒子径以下であることを特徴とする請求項１から９いずれかに記載のインクジェット画像形成方法。
【請求項１１】
アニオン性の親水性官能基を有し、最低造膜温度（ＭＦＴ）が２５℃以下であり、かつ、体積平均粒径（Ｍｖ）と数平均粒径（Ｍｎ）との比（Ｍｖ／Ｍｎ）が１以上１．５以下であるポリマー微粒子と、色材粒子とを含むインク組成物を、
ノズルプレート表面と、表面に続くノズル孔の内面と、ノズルプレートの裏面に続くノズル孔の周囲部分とに、撥インク性の皮膜を均一に形成したノズルプレートを備えるノズルから記録媒体に付与して画像を形成することを特徴とするインクジェット画像形成装置。
【請求項１２】
ノズルプレート表面と、表面に続くノズル孔の内面と、ノズルプレートの裏面に続くノズル孔の周囲部分とに、撥インク性の皮膜を均一に形成したノズルプレートを備えるインクジェット画像形成装置に使用されるインク組成物であって、
前記インク組成物は、色材粒子と、ポリマー微粒子と、を含み、
前記ポリマー微粒子は、アニオン性の親水性官能基を有し、最低造膜温度（ＭＦＴ）が２５℃以下であり、かつ、前記ポリマー微粒子の体積平均粒径（Ｍｖ）と数平均粒径（Ｍｎ）との比（Ｍｖ／Ｍｎ）が１以上１．５以下であることを特徴とするインク組成物。
【発明の詳細な説明】
【技術分野】
【０００１】
本発明はインクジェット画像形成方法、形成装置およびこれらに用いられるインク組成物に関する。
【背景技術】
【０００２】
近年、画像やドキュメント等のデータ出力装置 としてインクジェット画像形成装置が普及している。インクジェット画像形成装置は印字ヘッドに備えられたノズルに対応したアクチュエータをデータに応じて駆動し、ノズルからインク を吐出させて被記録媒体 (メディア）上にデータに応じた画像やドキュメントなどを形成する。
【０００３】
このインクジェット画像形成装置を用いた場合、インクの吐出性の悪化を防止するため、ノズルのクリーニングを行う必要があった。また、インク滴の吐出方向のばらつきが問題となっていた。さらに、被記録媒体へのインクの定着性、耐擦性を考慮する必要があった。
【０００４】
例えば、特許文献１には、ノズルプレート表面と表面に続くノズル孔の内面と、ノズルプレートの裏面に続くノズル孔周囲部分に、撥インク性のフッ素系高分子材からなる皮膜を均一に形成したノズルプレートが記載されている。これによりインク滴の飛翔方向、インク滴の吐出タイミングのばらつきを防止することができる。
【０００５】
また、特許文献２には、用いるインク組成物として最低造膜温度が２０℃以下の樹脂エマルジョンを含むインク組成物が記載されている。これにより、非吸収性記録媒体での画質の向上、つまり、耐擦性と定着性を向上させることができる。
【０００６】
さらに、特許文献３には、撥水処理を施されたヘッドから水に不溶の成分を含むインクを打滴する方法が記載されている。これにより、水に不溶の成分を含む、インクを用いても従来のクリーニング方法により、洗浄することができる。また、特許文献４には、ノズルプレートの表面がフッ素系高分子からなるメッキ層で撥水処理がおこなわれたノズルプレートを用いて、無機酸化物コロイドからなるインクを用いる方法が記載されている。これにより、耐擦性、印刷物の色ムラの防止、吐出安定性を向上させることができる。
【特許文献１】特開平１１−６３２７号公報
【特許文献２】特開２００１−３０６１６号公報
【特許文献３】特開平６−８４１６号公報
【特許文献４】特開平９−２８６９４１号公報
【発明の開示】
【発明が解決しようとする課題】
【０００７】
しかしながら、特許文献１においては、ノズル孔近傍でのインク残留物による汚れを回避するには十分ではなかった。したがって、長期にわたって使用した場合ノズル孔近傍にインク残留物が堆積し、吐出性を悪化させ、クリーニングの負荷が増大していた。また、撥水性材料がノズル孔内部に侵入して撥水性皮膜を形成すると、インク噴射直後にノズル孔部のインクのメニスカス面がノズル孔内部まで深く引き込まれる場合がある。このときに気泡を巻き込み、この気泡の影響によってインク滴の吐出方向がばらついたり、インク吐出が不可能になるといった問題が生じていた。
【０００８】
特許文献２のインク組成物においては、画像の耐擦性は改善されるものの、インクに造膜性のある樹脂成分を含有しているために、ノズル孔近傍にインクが残留したときに造膜し、インク吐出性を悪化させる場合があった。さらに、クリーニング負荷を増大させる問題が生じる。また、耐擦性改善に十分な量のポリマー微粒子を添加した場合、吐出信頼性が著しく損なわれ、クリーニング負荷も著しく増大した。
【０００９】
特許文献３のインク組成物においては、樹脂の親水基成分により、ノズル近傍でのインク残留物による汚れは回避でき、クリーニング負荷を低減することができた。しかし、インクメニスカス面が、ノズル孔内部まで後退する場合があり、インク吐出方向のばらつきは改善されていなかった。
【００１０】
特許文献４においては、吐出方向のバラツキを抑えるためには無機酸化物の量を抑える必要があった。しかし、耐擦性を確保するためには、多量に含ませる必要があるため、耐擦性と吐出安定性を両立させることはできなかった。さらに、メニスカス面の後退によるインク吐出方向のバラツキも改善されていなかった。
【００１１】
以上のように、特許文献１から４に記載されている装置またはインクでは、ノズルのクリーニング性、吐出方向のばらつき、耐擦性および定着性のいずれかを改善することはできても、すべてを改善することはできていなかった。
【００１２】
本発明はこのような事情に鑑みてなされたもので、ノズルのクリーニング性、吐出安定性、インクの定着性、耐擦性のすべてを改善したインクジェット画像形成方法、形成装置およびインク組成物を提供することを目的とする。
【課題を解決するための手段】
【００１３】
本発明の請求項１は前記目的を達成するために、アニオン性の親水性官能基を有し、最低造膜温度（ＭＦＴ）が２５℃以下であり、かつ、体積平均粒径（Ｍｖ）と数平均粒径（Ｍｎ）との比（Ｍｖ／Ｍｎ）が１以上１．５以下であるポリマー微粒子と、色材粒子とを含むインク組成物を、ノズルプレート表面と、表面に続くノズル孔の内面と、ノズルプレートの裏面に続くノズル孔の周囲部分とに、撥インク性の皮膜を均一に形成したノズルプレートを備えるノズルから記録媒体に付与して画像を形成することを特徴とするインクジェット画像形成方法を提供する。
【００１４】
請求項１によれば、ノズルプレート表面、ノズル孔の内面、ノズルプレートの裏面に続く周囲部分とに、撥インク性の皮膜を形成したノズルプレートを用いているため、ノズル孔における、インクメニスカス形状を一定にすることができ、液滴を均一な状態で吐出することができる。
【００１５】
また、ポリマー微粒子の最低造膜温度（ＭＦＴ）を２５℃以下とすることにより、擦り時に、画像膜にかかる力を吸収することができ、耐擦性、定着性を向上させることができる。また、ノズルのインクメニスカス面で適度な脆さをもつ薄膜を形成することができる効果がある。
【００１６】
さらに、インク組成物にアニオン性の親水性基を用いることにより、ノズルプレートに形成された撥インク性の皮膜に対して、反親和性が大きくなるため、ノズル孔周辺部のインクぬれに起因するインクの残留物を減らすことができ、ノズルプレートのクリーニング負荷を軽減することができる。また、記録媒体との付着力を高める効果があるため、インクの定着性を向上させることができる。
【００１７】
インク組成物中に含まれるポリマー微粒子の体積平均粒径（Ｍｖ）と数平均粒径（Ｍｎ）との比（Ｍｖ／Ｍｎ）が１以上１．５以下とすることにより、ポリマー微粒子全体の中で相対的に粗大な粒子が存在しないようにできるため、メニスカス面で均一な薄膜を形成することができる。相対的に粗大な粒子が存在する場合は、粗大粒子周辺付近でのみ造膜が進行するため、均一な薄膜を形成することができない。
【００１８】
以上すべての要件を満たすことによってのみ、ノズル近傍でのインクのぬれ、及びインクメニスカス面のノズル内部への過剰な後退、の両方を防止することができる。
【００１９】
メニスカス面に形成されるポリマー微粒子成分に由来する薄膜が、メニスカス面をこれらの問題を生じさせないような適切な位置に保ち、さらにはメニスカス面で外気にさらされるインクの溶媒成分の揮発をも防ぐので、増粘による吐出速度の低下なども起こらず、吐出安定性が十分に満足される。
【００２０】
これにより、ノズルのクリーニング性、吐出安定性、インクの定着性、耐擦性のすべてを改善したインクジェット画像形成方法を提供することができる。
【００２１】
請求項２は請求項１において、前記体積平均粒径（Ｍｖ）と数平均粒径（Ｍｎ）との比（Ｍｖ／Ｍｎ）が１以上１．３５以下であることを特徴とする。
【００２２】
請求項２によれば、ポリマー微粒子の粒径分布をより小さくすることにより、インクのメニスカス面を覆う薄膜をより均一に形成することができる。
【００２３】
請求項３は請求項１または２において、前記アニオン性の親水性官能基がカルボキシル基であることを特徴とする。
【００２４】
請求項３によれば、インク組成物の記録媒体への定着性を向上させることができる。さらに、撥インク性のノズルとの反親和性を大きくすることができるため、ノズルプレート上の残留物を減らすことができ、ノズルのクリーニング負荷を低減することができる。
【００２５】
請求項４は請求項１から３いずれかにおいて、前記撥インク性の皮膜がフッ素系高分子材を含む皮膜であることを特徴とする。
【００２６】
請求項４によれば、ノズルプレートの撥インク性を向上させることができるため、ノズルプレート上の残留物を減らすことができ、ノズルのクリーニング負荷を低減することができる。
【００２７】
請求項５は請求項１から４いずれかにおいて、前記ノズル孔の内面と前記ノズルプレート表面との境界は、曲面により形成されていることを特徴とする。
【００２８】
請求項５によれば、境界が曲面で形成されているため、ノズル周縁部のインク残留物の堆積を回避することができるため、ノズルのクリーニング負荷を低減することができる。
【００２９】
請求項６は請求項１から５いずれかにおいて、前記ノズル孔の内面と前記ノズルプレート裏面との境界は、曲面により形成されている。
【００３０】
請求項６によれば、インクのメニスカス面の位置を均一化することができるため、インクの吐出方向のばらつきを抑制することができる。
【００３１】
請求項７は請求項１から６いずれかにおいて、前記ポリマー微粒子のガラス転移温度（Ｔｇ）が５０℃以下であることを特徴とする。
【００３２】
ポリマー粒子のガラス転移温度（Ｔｇ）を５０℃以下とすることにより、インクメニスカス面に形成される薄膜の強度を充分に壊れやすい膜とすることができる。したがって、インクの吐出方向のばらつきを抑制することができる。
【００３３】
請求項８は請求項１から７いずれかにおいて、前記ポリマー微粒子の体積平均粒子径が１００ｎｍ以下であることを特徴とする。
【００３４】
請求項８によれば、粗大な粒子数を低減することができ、かつ、粒度分布に対して相対的に大きな粒子が存在しても膜の均一性に与える影響を少なくすることができる。したがって、インクのメニスカス面で均一な薄膜を形成することができるため、インクの吐出方向を安定させることができる。また、ノズル周縁部での堆積物を低減することができるため、クリーニングの負荷を低減することができる。
【００３５】
請求項９は請求項１から８いずれかにおいて、前記色材粒子の体積平均粒子径が１００ｎｍ以下であることを特徴とする。
【００３６】
請求項９によれば、色材粒子の体積平均粒子径が細かいため、ノズル周縁部での堆積物を低減することができ、クリーニングの負荷を低減することができる。
【００３７】
請求項１０は請求項１から９いずれかにおいて、前記ポリマー微粒子の体積平均粒子径が、前記色材粒子の体積平均粒子径以下であることを特徴とする。
【００３８】
請求項１０によれば、ポリマー微粒子の体積平均粒子径が色材粒子の体積平均粒子径以下であることで、ポリマー微粒子同士の衝突頻度が色材粒子によって妨げられることが少ないので、インクメニスカス面での造膜を良好なものとすることができる。また、記録媒体上に打滴時、色材粒子間にポリマー微粒子が入り込みやすくなるため、造膜による色材粒子間の接着効果向上による定着・耐擦性を向上させることができる。
【００３９】
請求項１１は前記目的を達成するために、アニオン性の親水性官能基を有し、最低造膜温度（ＭＦＴ）が２５℃以下であり、かつ、体積平均粒径（Ｍｖ）と数平均粒径（Ｍｎ）との比（Ｍｖ／Ｍｎ）が１以上１．５以下であるポリマー微粒子と、色材粒子とを含むインク組成物を、ノズルプレート表面と、表面に続くノズル孔の内面と、ノズルプレートの裏面に続くノズル孔の周囲部分とに、撥インク性の皮膜を均一に形成したノズルプレートを備えるノズルから記録媒体に付与して画像を形成することを特徴とするインクジェット画像形成装置を提供する。
【００４０】
請求項１１は、請求項１に記載されているインクジェット画像形成方法の発明を、形成装置として展開したものである。請求項１１によれば、請求項１と同様の効果を得ることができる。
【００４１】
請求項１２は、ノズルプレート表面と、表面に続くノズル孔の内面と、ノズルプレートの裏面に続くノズル孔の周囲部分とに、撥インク性の皮膜を均一に形成したノズルプレートを備えるインクジェット画像形成装置に使用されるインク組成物であって、前記インク組成物は、色材粒子と、ポリマー微粒子と、を含み、前記ポリマー微粒子は、アニオン性の親水性官能基を有し、最低造膜温度（ＭＦＴ）が２５℃以下であり、かつ、前記ポリマー微粒子の体積平均粒径（Ｍｖ）と数平均粒径（Ｍｎ）との比（Ｍｖ／Ｍｎ）が１以上１．５以下であることを特徴とするインク組成物を提供する。
【００４２】
請求項１２によれば、ノズルプレート表面、ノズル孔の内面、ノズルプレートの裏面に続く周囲部分とに、撥インク性の皮膜を形成したノズルプレートを用いているため、ノズル孔における、インクメニスカスの形状を一定にすることができ、液滴を均一な状態で吐出することができる。
【００４３】
また、ポリマー微粒子の最低造膜温度（ＭＦＴ）を２５℃以下とすることにより、擦り時に、画像膜にかかる力を吸収することができ、耐擦性、定着性を向上させることができる。また、ノズルのインクメニスカス面で適度な脆さをもつ薄膜を形成することができる効果がある。
【００４４】
さらに、インク組成物にアニオン性の親水性基を用いることにより、ノズルプレートに形成された撥インク性の皮膜に対して、反親和性が大きくなるため、ノズル孔周辺部のインクぬれに起因するインクの残留物を減らすことができ、ノズルプレートのクリーニング負荷を軽減することができる。また、記録媒体との付着力を高める効果があるため、インクの定着性を向上させることができる。
【００４５】
インク組成物中に含まれるポリマー微粒子の体積平均粒径（Ｍｖ）と数平均粒径（Ｍｎ）との比（Ｍｖ／Ｍｎ）が１以上１．５以下とすることにより、ポリマー微粒子全体の中で相対的に粗大な粒子が存在しないようにできるため、メニスカス面で均一な薄膜を形成することができ、インクの吐出性を安定させることができる。
【００４６】
以上すべての要件を満たすことによってのみ、ノズル近傍でのインクのぬれ、及びインクメニスカス面のノズル内部への過剰な後退、の両方を防止することができる。
【００４７】
メニスカス面に形成されるポリマー微粒子成分に由来する薄膜が、メニスカス面をこれらの問題を生じさせないような適切な位置に保ち、さらにはメニスカス面で外気にさらされるインクの溶媒成分の揮発をも防ぐので、増粘による吐出速度の低下なども起こらず、吐出安定性が十分に満足される。
【００４８】
これにより、ノズルのクリーニング性、吐出安定性、インクの定着性、耐擦性の優れたインク組成物を提供することができる。
【発明の効果】
【００４９】
本発明では、ノズルのクリーニング性、吐出安定性、インクの定着性、耐擦性の優れたインクジェット画像形成方法、形成装置およびインク組成物を提供することができる。
【発明を実施するための最良の形態】
【００５０】
以下、添付図面に従って本発明に係るインクジェット画像形成方法、形成装置およびインク組成物の好ましい実施の形態ついて説明する。
【００５１】
〔インクジェット画像形成装置の全体構成〕
図１は、本発明に係るインクジェット画像形成装置の一実施形態を示す全体構成図である。同図に示すように、このインクジェット画像形成装置１１０は、黒（Ｋ），シアン（Ｃ），マゼンタ（Ｍ），イエロー（Ｙ）の各インクに対応して設けられた複数のインクジェット記録ヘッド（以下、ヘッドという。）１１２Ｋ，１１２Ｃ，１１２Ｍ，１１２Ｙを有する印字部１１２と、各ヘッド１１２Ｋ，１１２Ｃ，１１２Ｍ，１１２Ｙに供給するインクを貯蔵しておくインク貯蔵／装填部１１４と、記録媒体たる記録紙１１６を供給する給紙部１１８と、記録紙１１６のカールを除去するデカール処理部１２０と、前記印字部１１２のノズル面（インク吐出面）に対向して配置され、記録紙１１６の平面性を保持しながら記録紙１１６を搬送するベルト搬送部１２２と、印字部１１２による印字結果を読み取る印字検出部１２４と、記録済みの記録紙（プリント物）を外部に排紙する排紙部１２６とを備えている。
【００５２】
インク貯蔵／装填部１１４は、各ヘッド１１２Ｋ，１１２Ｃ，１１２Ｍ，１１２Ｙに対応する色のインクを貯蔵するインクタンクを有し、各タンクは所要の管路を介してヘッド１１２Ｋ，１１２Ｃ，１１２Ｍ，１１２Ｙと連通されている。また、インク貯蔵／装填部１１４は、インク残量が少なくなるとその旨を報知する報知手段（表示手段、警告音発生手段）を備えるとともに、色間の誤装填を防止するための機構を有している。
【００５３】
図１では、給紙部１１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００５４】
複数種類の記録媒体（メディア）を利用可能な構成にした場合、メディアの種類情報を記録したバーコード或いは無線タグなどの情報記録体をマガジンに取り付け、その情報記録体の情報を所定の読取装置によって読み取ることで、使用される記録媒体の種類（メディア種）を自動的に判別し、メディア種に応じて適切なインク吐出を実現するようにインク吐出制御を行うことが好ましい。
【００５５】
給紙部１１８から送り出される記録紙１１６はマガジンに装填されていたことによる巻きクセが残り、カールする。このカールを除去するために、デカール処理部１２０においてマガジンの巻きクセ方向と逆方向に加熱ドラム１３０で記録紙１１６に熱を与える。このとき、多少印字面が外側に弱いカールとなるように加熱温度を制御するとより好ましい。
【００５６】
ロール紙を使用する装置構成の場合、図１のように、裁断用のカッター（第１のカッター）１２８が設けられており、該カッター１２８によってロール紙は所望のサイズにカットされる。なお、カット紙を使用する場合には、カッター１２８は不要である。
【００５７】
デカール処理後、カットされた記録紙１１６は、ベルト搬送部１２２へと送られる。ベルト搬送部１２２は、ローラ１３１、１３２間に無端状のベルト１３３が巻き掛けられた構造を有し、少なくとも印字部１１２のノズル面及び印字検出部１２４のセンサ面に対向する部分が水平面（フラット面）をなすように構成されている。
【００５８】
ベルト１３３は、記録紙１１６の幅よりも広い幅寸法を有しており、ベルト面には多数の吸引穴（不図示）が形成されている。図１に示したとおり、ローラ１３１、１３２間に掛け渡されたベルト１３３の内側において印字部１１２のノズル面及び印字検出部１２４のセンサ面に対向する位置には吸着チャンバ１３４が設けられており、この吸着チャンバ１３４をファン１３５で吸引して負圧にすることによって記録紙１１６がベルト１３３上に吸着保持される。なお、吸引吸着方式に代えて、静電吸着方式を採用してもよい。
【００５９】
ベルト１３３が巻かれているローラ１３１、１３２の少なくとも一方にモータの動力が伝達されることにより、ベルト１３３は図１上の時計回り方向に駆動され、ベルト１３３上に保持された記録紙１１６は図１の左から右へと搬送される。
【００６０】
縁無しプリント等を印字するとベルト１３３上にもインクが付着するので、ベルト１３３の外側の所定位置（印字領域以外の適当な位置）にベルト清掃部１３６が設けられている。ベルト清掃部１３６の構成について詳細は図示しないが、例えば、ブラシ・ロール、吸水ロール等をニップする方式、清浄エアーを吹き掛けるエアーブロー方式、或いはこれらの組合せなどがある。清掃用ロールをニップする方式の場合、ベルト線速度とローラ線速度を変えると清掃効果が大きい。
【００６１】
なお、ベルト搬送部１２２に代えて、ローラ・ニップ搬送機構を用いる態様も考えられるが、印字領域をローラ・ニップ搬送すると、印字直後に用紙の印字面をローラが接触するので画像が滲み易いという問題がある。したがって、本例のように、印字領域では画像面を接触させない吸着ベルト搬送が好ましい。
【００６２】
ベルト搬送部１２２により形成される用紙搬送路上において印字部１１２の上流側には、加熱ファン１４０が設けられている。加熱ファン１４０は、印字前の記録紙１１６に加熱空気を吹き付け、記録紙１１６を加熱する。印字直前に記録紙１１６を加熱しておくことにより、インクが着弾後乾き易くなる。
【００６３】
印字部１１２の各ヘッド１１２Ｋ，１１２Ｃ，１１２Ｍ，１１２Ｙは、当該インクジェット記録装置１１０が対象とする記録紙１１６の最大紙幅に対応する長さを有し、そのノズル面には最大サイズの記録媒体の少なくとも一辺を超える長さ（描画可能範囲の全幅）にわたりインク吐出用のノズルが複数配列されたフルライン型のヘッドとなっている（図２参照）。
【００６４】
ヘッド１１２Ｋ，１１２Ｃ，１１２Ｍ，１１２Ｙは、記録紙１１６の送り方向に沿って上流側から黒（Ｋ）、シアン（Ｃ）、マゼンタ（Ｍ）、イエロー（Ｙ）の色順に配置され、それぞれのヘッド１１２Ｋ，１１２Ｃ，１１２Ｍ，１１２Ｙが記録紙１１６の搬送方向と略直交する方向に沿って延在するように固定設置される。
【００６５】
ベルト搬送部１２２により記録紙１１６を搬送しつつ各ヘッド１１２Ｋ，１１２Ｃ，１１２Ｍ，１１２Ｙからそれぞれ異色のインクを吐出することにより記録紙１１６上にカラー画像を形成し得る。
【００６６】
このように、紙幅の全域をカバーするノズル列を有するフルライン型のヘッド１１２Ｋ，１１２Ｃ，１１２Ｍ，１１２Ｙを色別に設ける構成によれば、紙送り方向（副走査方向）について記録紙１１６と印字部１１２を相対的に移動させる動作を１回行うだけで（すなわち１回の副走査で）、記録紙１１６の全面に画像を記録することができる。これにより、記録ヘッドが紙搬送方向と直交する方向に往復動作するシャトル型ヘッドに比べて高速印字が可能であり、生産性を向上させることができる。
【００６７】
本例では、ＫＣＭＹの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能である。また、各色ヘッドの配置順序も特に限定はない。
【００６８】
図１に示した印字検出部１２４は、印字部１１２の打滴結果を撮像するためのイメージセンサ（ラインセンサ又はエリアセンサ）を含み、該イメージセンサによって読み取った打滴画像からノズルの目詰まりや着弾位置誤差などの吐出特性をチェックする手段として機能する。
【００６９】
本例の印字検出部１２４には、受光面に複数の受光素子（光電変換素子）が２次元配列されてなるＣＣＤエリアセンサを好適に用いることができる。エリアセンサは、少なくとも各ヘッド１１２Ｋ，１１２Ｃ，１１２Ｍ，１１２Ｙによるインク吐出幅（画像記録幅）の全域を撮像できる撮像範囲を有しているものとする。１つのエリアセンサで所要の撮像範囲を実現してもよいし、複数のエリアセンサを組み合わせて（繋ぎ合わせて）所要の撮像範囲を確保してもよい。或いはまた、エリアセンサを移動機構（不図示）によって支持し、エリアセンサを移動（走査）させることによって所要の撮像範囲を撮像する構成も可能である。
【００７０】
また、エリアセンサに代えてラインセンサを用いることも可能である。この場合、ラインセンサは、少なくとも各ヘッド１１２Ｋ，１１２Ｃ，１１２Ｍ，１１２Ｙによるインク吐出幅（画像記録幅）よりも幅の広い受光素子列（光電変換素子列）を有する構成が好ましい。
【００７１】
各色のヘッド１１２Ｋ，１１２Ｃ，１１２Ｍ，１１２Ｙにより印字されたテストパターン又は実技画像が印字検出部１２４により読み取られ、各ヘッドの吐出判定が行われる。吐出判定は、吐出の有無、ドットサイズの測定、ドット着弾位置の測定などで構成される。
【００７２】
印字検出部１２４の後段には後乾燥部１４２が設けられている。後乾燥部１４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【００７３】
多孔質のペーパーに染料系インクで印字した場合などでは、加圧によりペーパーの孔を塞ぐことでオゾンなど、染料分子を壊す原因となるものと接触することを防ぐことで画像の耐候性がアップする効果がある。
【００７４】
後乾燥部１４２の後段には、加熱・加圧部１４４が設けられている。加熱・加圧部１４４は、画像表面の光沢度を制御するための手段であり、画像面を加熱しながら所定の表面凹凸形状を有する加圧ローラ１４５で加圧し、画像面に凹凸形状を転写する。
【００７５】
こうして生成されたプリント物は排紙部１２６から排出される。本来プリントすべき本画像（目的の画像を印刷したもの）とテスト印字とは分けて排出することが好ましい。このインクジェット記録装置１１０では、本画像のプリント物と、テスト印字のプリント物とを選別してそれぞれの排出部１２６Ａ、１２６Ｂへと送るために排紙経路を切り換える不図示の選別手段が設けられている。なお、大きめの用紙に本画像とテスト印字とを同時に並列に形成する場合は、カッター（第２のカッター）１４８によってテスト印字の部分を切り離す。また、本画像の排出部１２６Ａには、オーダー別に画像を集積するソーターが設けられる。
【００７６】
〔ヘッドの構造〕
次に、ヘッドの構造について説明する。色別の各ヘッド１１２Ｋ，１１２Ｃ，１１２Ｍ，１１２Ｙの構造は共通しているので、以下、これらを代表して符号１５０によってヘッドを示すものとする。
【００７７】
図３ はヘッド１５０の構造例を示す平面透視図であり、図４は１つの液滴吐出素子（１つのノズル孔１５１に対応したインク室ユニット）の立体的構成を示す断面図（図３中の４−４線に沿う断面図）である。
【００７８】
記録紙１１６上に印字されるドットピッチを高密度化するためには、ヘッド１５０におけるノズルピッチを高密度化する必要がある。本例のヘッド１５０は、図３に示したように、インク吐出口であるノズル孔１５１と、各ノズル孔１５１に対応する圧力室１５２等からなる複数のインク室ユニット（液滴吐出素子）１５３を千鳥でマトリクス状に（２次元的に）配置させた構造を有し、これにより、ヘッド長手方向（紙送り方向と直交する方向）に沿って並ぶように投影される実質的なノズル間隔（投影ノズルピッチ）の高密度化を達成している。
【００７９】
各ノズル孔１５１に対応して設けられている圧力室１５２は、その平面形状が概略正方形となっており（図３参照）、対角線上の両隅部の一方にノズル孔１５１への流出口が設けられ、他方に供給インクの流入口（供給口）１５４が設けられている。なお、圧力室１５２の形状は、本例に限定されず、平面形状が四角形（菱形、長方形など）、五角形、六角形その他の多角形、円形、楕円形など、多様な形態があり得る。
【００８０】
図４に示したように、各圧力室１５２は供給口１５４を介して共通流路１５５と連通されている。共通流路１５５はインク供給源たるインクタンク（不図示）と連通しており、インクタンクから供給されるインクは共通流路１５５を介して各圧力室１５２に分配供給される。
【００８１】
圧力室１５２の一壁面（図４の上面）は振動板１５６で構成されており、振動板１５６上の圧力室１５２に対応する位置には圧電素子１５８が設けられている。圧電素子１５８の上面には、個別電極１５７が設けられている。尚、本実施形態では振動板１５６が導電材料で構成され、圧電素子１５８に対する共通電極を兼ねている。
【００８２】
かかる構成により、圧電素子１５８に駆動電圧が印加されると、圧電素子１５８の変位に応じて圧力室１５２内の液体が加圧され、ノズル孔１５１から液滴が吐出される。吐出後、共通流路１５５から圧力室１５２に液体が供給される。
【００８３】
尚、本実施形態では、圧電素子１５８を利用して吐出を行う圧電方式の態様を例示したが、本発明の実施に際してはこれに限定されず、例えば、ヒータに代表される電気熱変換素子を利用して吐出を行うサーマル方式やその他各種方式であってもよい。
【００８４】
〔ノズルプレートの構造〕
また、インク室ユニット１５３には、各ノズル孔１５１に対応して設けられるノズルプレート１５９を備える。本実施形態では、ノズルプレート表面１６２と、表面１６２に続くノズル孔１５１の内面１６３と、ノズルプレートの裏面１６１に続くノズル孔１５１の周囲部分１６４とに、撥インク性の皮膜１６０が形成されている。
【００８５】
ノズルプレート１５９は、金属、セラミックス、シリコン、ガラス、プラスチック等で形成され、好ましくはチタン、クロム、鉄、コバルト、ニッケル、銅、亜鉛、スズ、金等の単一もしくはニッケルーリン合金、スズ−銅−リン合金（リン青銅）、銅−亜鉛合金、ステンレス鋼等の合金や、ポリカーボネイト、プリサルフォン、ＡＢＳ樹脂（アクリルニトリル・ブタジエン・スチレン供重合）、ポリエチレンテレフタレート、ポリアセタール及び各種の感光性樹脂で形成されている。
【００８６】
また、ノズル孔１５１の内面１６３とノズルプレートの表面１６２との境界（ノズル吐出口エッジ部）は、曲面により形成されていることが好ましい。曲面とすることにより、撥インク性の皮膜１６０がより均一な膜厚で形成され、均一な撥インク性を得ることができる。また、ノズル吐出口周辺でのインク残留物の堆積を抑止することができる。吐出口エッジ部が角張っていると、表面１６２から内面１６３にかけてのエッジ部にインクが取り残されやすくなり、インク残留物が堆積しやすくなる。
【００８７】
ノズル吐出口エッジ部の曲面の曲率半径ｒ１は、撥インク性の皮膜１６０を均一に形成するため、撥インク性の皮膜１６０の膜厚（１〜１０μm）と同等およびそれ以上とすることが好ましい。１μm以上とすることにより、インクの残留を防止する効果を満たすのに十分である。また。ノズル吐出口エッジ部に堆積物が生じたとしても、その影響を十分に低減することができる。また、１μm以下では十分な曲面形状を有しているとはいえず、インクの残留を防止する効果が十分に発揮されないため、堆積物が生じやすくなる。
【００８８】
また、ノズル孔１５１の内面１６３とノズルプレートの裏面１６１との境界についても同様に、曲面により形成されていることが好ましく、漏斗状の形状であることが好ましい。吐出口エッジ部における曲面の効果同様、撥インク性の皮膜１６０がより均一な膜厚で形成され、均一な撥インク性を得ることができる。また、ノズル孔１５１の内面１６３とノズルプレートの裏面１６１との境界が角張っていると、裏面１６１からノズル孔１５１の内面１６３をインク液が満たす際、インクがノズル孔１５１の内面１６３にぬれる時間に差が生じる場合がある。この時、インクメニスカス面の高さの位置が一定にならないため、インクの飛翔方向がずれる場合がある。また、インクメニスカス面がノズル孔１５１の内面から裏面に後退するときは、内面１６３から裏面１６１にかけての形状が曲面であるため、気泡の混入を抑止することができるため、インクの吐出方向を安定させることができる。
【００８９】
ノズル孔１５１の内面１６３とノズルプレートの裏面１６１にかけての曲面の曲率半径ｒ２もノズル吐出口エッジ部の曲面の曲率半径ｒ１と同様に、撥インク性の皮膜１６０を均一に形成するため、撥インク性の皮膜１６０の膜厚（１〜１０μｍ）と同等およびそれ以上とすることが好ましい。さらに、インクメニスカス面の高さが移動する際の気泡の混入を抑止する観点から、曲率半径ｒ２はインク吐出や充填に不都合を生じさせない範囲で、ノズル長ｈ（ノズルプレートの高さ幅）にできる限り近いことが望ましい。ノズル長ｈとしては、１０〜１００μｍの範囲であることが好ましい。
【００９０】
また、ノズル孔１５１の内面１６３からノズルプレートの裏面１６１にかけての形状は、漏斗状に限定されるものではなく、ノズルプレートの裏面１６１からノズル吐出口に向かって、ノズル孔１５１の断面積が小さくなるような形状であれば、特に限定されない。たとえば、テーパー形状を挙げることができる。
【００９１】
〔ノズルプレートの形成方法〕
図５はノズルプレート１５９の表面１６２に撥インク性の皮膜１６０を施す工程を示した図である。
【００９２】
ノズルプレート１５９の裏面１６１にノズル孔１５１とその周囲部分１６４を除いて適宜レジストテープ１６６が貼着される（図５（ｂ））。すなわち、このノズルプレート１５９の裏面１６１には、漏斗状部分から平坦な裏面１６１とその周囲部分１６４を露出させるような大径の孔１６５を多数設けたレジストテープ１６６が貼着される。この孔１６５は、レジストテープ１６６をノズルプレート１５９に貼着したあとで打抜き等によって形成することもできる。
【００９３】
このようにしてレジストテープ１６６が貼着されたノズルプレート１５９は、一旦酸で洗浄した後、ニッケルイオンとポリテトフルオロエチレン等の撥水性高分子樹脂の粒子を電荷により分散させた電解液中に浸漬し、ついで、電解液を攪拌しながらその表面に共析メッキを施こす（図５（ｃ））。
【００９４】
この共析メッキ処理に使用される成分としては、撥インク性を有するものであれば特に限定されないが、フッ素系高分子、シリコーン系の高分子であることが好ましく、特に、フッ素系の高分子であることが好ましい。フッ素系高分子としては、ポリテトラフルオロエチレン、ポリパーフルオロアルコキシブタジェン、ポリフルオロビニリデン、ポリフルオロビニルおよびポリジパーフルオロアルキルフマレート等を単独にあるいは混合したものが用いられる。
【００９５】
このメッキ層のマトリックスとしては特に制限はなく、ニッケル、銅、銀、亜鉛、錫等の適宜の金属を選ぶことができるが、好ましくは、ニッケルやニッケル−コバルト合金、ニッケル−リン合金、ニッケル−ホウ素合金等の表面硬度が大で、しかも耐摩耗性に優れたのもが選定される。
【００９６】
これにより、フッ素系高分子の粒子は、ニッケルイオンを媒介としてノズルプレート１１５９の表面１６２とノズル孔１５１の内面１６３及びレジストテープ１６６の孔１６５から露出した裏面１６１に均一の層となって付着する。
【００９７】
つぎに、ノズルプレート１５９に荷重を加えて反りの発生を抑えながら、これを用いたフッ素系高分子の融点以上の温度で加熱する。この加熱により、フッ素系高分子の粒子は、それぞれの部分に融着し、平滑で硬度の大きい撥インク性の皮膜１６０を形成することができる。
【００９８】
撥インク性の皮膜１６０は、膜厚が薄いと撥インク性が不十分であり、また厚いとインク吐出口の径の精度に影響するため、１〜１０μｍであることが好ましい。また、皮膜１６０中のフッ素系高分子の量は、形成された皮膜中６０ｖｏｌ％以下であることが好ましく、特に１０〜５０ｖｏｌ％の範囲であることが好ましい。
【００９９】
また、撥インク性皮膜の形成方法としては、他にディップコート法、スプレーコート法等を挙げることができるが、上述した共析メッキ法が好ましく用いられる。
【０１００】
その後、ノズルプレート１５９の裏面１６１からレジストテープ１６６を除去し、その部分に接着剤を塗布してノズルプレート１５９を基体上に固着することにより、ヘッド１５３を形成することができる。
【０１０１】
図６はノズルプレート１５９の裏面１６１に被覆する他の被覆方法を示した図である。
【０１０２】
この方法は、一般の被覆方法と同様に、まずノズルプレート１５９の裏面１６１全体に液状のレジスト材１６７を塗布する（図６（ａ））。
【０１０３】
つぎに、この上をマスク部材１６８で覆って、ノズル孔１５１の部分とその周囲部分１６４を露光し（図６（ｂ））、最後にこの露光した部分を溶融除去すれば、図６（ｃ）に示したように、接着剤の塗布部分のみを被覆することができる。
【０１０４】
〔インク組成物〕
本発明において用いられるインク組成物は、少なくとも色材、ポリマー微粒子、水溶性有機溶媒、及び水を含有する。
【０１０５】
＜色材＞
インク組成物に使用される色材は、染料、顔料あるいは染料と顔料とを混合して用いることができるが、記録画像に耐候性を付与する観点から、顔料がより好ましい。顔料の中でも、特に、分散剤により分散されている顔料、自己分散顔料、樹脂により顔料表面を被覆された顔料（マイクロカプセル顔料）、及び高分子グラフト顔料が好ましい。
【０１０６】
マイクロカプセル顔料の樹脂としては、特に限定されないが、水に対して自己分散能あるいは溶解能を有する、またはその機能が何らかの手段によって付加されたものであってもよい。例えば、有機アミンやアルカリ金属を用いて中和することにより、カルボキシル基、スルホン酸基、またはホスホン酸基等のアニオン性基を導入されてなる樹脂が好ましく用いられる。また、同種または異種の一又は二以上のアニオン性基が導入された樹脂であってもよい。本発明においては、塩基をもって中和されて、カルボキシル基が導入された樹脂が好ましく用いられる。
【０１０７】
また、これらの樹脂の数平均分子量は、通常、数平均分子量が１，０００〜１００，０００範囲程度のものが好ましく、３、０００〜５０、０００範囲程度のものが特に好ましい。また、この樹脂は有機溶剤に溶解して溶液となるものが好ましい。樹脂の数平均分子量がこの範囲であることにより、顔料における被覆膜として、又はインク組成物における塗膜としての機能を十分に発揮することができる。
【０１０８】
本発明に用いる顔料としては、特に限定はされないが、具体例としては、オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８、Ｃ．Ｉ．ピグメントイエロー１５１、Ｃ．Ｉ．ピグメントイエロー１５５、Ｃ．Ｉ．ピグメントイエロー１８０、Ｃ．Ｉ．ピグメントイエロー１８５等が挙げられる。
【０１０９】
レッドまたはマゼンタ用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１１０】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１１１】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【０１１２】
本発明に用いるインクに含まれる色材の濃度は、使用する色材により最適な値を選択すればよいが、インクの全質量に対し、０．１質量％〜４０質量％の範囲にするのが好ましい。より好ましくは、１質量％〜３０質量％、さらに好ましくは２質量％〜２０質量％である。
【０１１３】
色材粒子の体積平均粒子径は、インク吐出性を損なわなければ特に限定はされないが、１００ｎｍ以下であることが特に好ましい。色材の微細化によって得られる記録媒体上での発色性や透明性向上という従来の効果に加え、ヘッドノズル周縁部に付着するインク残留堆積物の堆積を低減することができる。さらに、吐出口が曲面であるノズル形状との相乗効果により、クリーニングによる負荷を低減する効果を期待することができる。
【０１１４】
＜ポリマー微粒子＞
本発明のインク組成物には、着色剤を含まないポリマー微粒子を添加することが好ましい。特に、アニオン性の親水性官能基を有するポリマー微粒子をインクに含有することにより、分散性・安定性の高いインクを得ることができる。
【０１１５】
ポリマー微粒子のインクでの分散方法はエマルジョンに限定するものではなく、溶解していても、コロイダルディスパージョン状態で存在していてもよい。また、ポリマー微粒子は、乳化剤を用いて分散させたものであっても、乳化剤を用いないで分散させたものであってもよい。乳化剤としては、通常、低分子量の界面活性剤が用いられているが、高分子量の界面活性剤を乳化剤として用いることもできる。外殻がアクリル酸、メタクリル酸などにより構成されたカプセル型のポリマー微粒子（粒子の中心部と外縁部で組成を異にしたコア・シェルタイプのポリマー微粒子）を用いることも好ましい。
【０１１６】
分散手法として、低分子量の界面活性剤を用いていないポリマー微粒子は、高分子量の界面活性剤を用いたポリマー微粒子、乳化剤を使用しないポリマー微粒子を含めてソープフリーラテックスと呼ばれている。例えば上記に記述した、スルホン酸基、カルボキシル基等の水に可溶な基を有するポリマー（可溶化基がグラフト結合しているポリマー、可溶化基を持つ単量体と不溶性の部分を持つ単量体とから得られるブロックポリマー）を乳化剤として用いたポリマー微粒子もこれに含まれる。
【０１１７】
本発明では、特にこのソープフリーラテックスを用いることが好ましく、ソープフリーラテックスは従来の乳化剤用いて重合したポリマー微粒子にくらべ、乳化剤がポリマー微粒子の造膜を阻害したり、遊離した乳化剤がポリマー微粒子の造膜後に表面に移動し、顔料とポリマー微粒子の混合した画像膜と記録媒体との接着性すなわち定着性を低下させる懸念がない。
【０１１８】
アニオン性の親水性官能基としては、マイナスの電荷を有するものであれば、特に限定されず用いることができる。中でも、リン酸基、ホスホン酸基、ホスフィン酸基、硫酸基、スルホン酸基、スルフィン酸基またはカルボキシル基が好ましく、ポリマー微粒子の画像定着性付与の観点から、解離度の小さいカルボキシル基が好ましく用いられる。
【０１１９】
ポリマー微粒子として添加する樹脂成分としては、例えば、アクリル系樹脂、酢酸ビニル系樹脂、スチレン−ブタジエン系樹脂、スチレンイソプレン系樹脂、塩化ビニル系樹脂、アクリル−ウレタン系樹脂、スチレン−アクリル系樹脂、エチレン−アクリル系樹脂、ブタジエン系樹脂、スチレン系樹脂、アイオノマー樹脂などが挙げられるが、これに限定するものではない。
【０１２０】
さらに、ポリマー微粒子の樹脂成分は、親水性部分と疎水性部分とを併せ持つ重合体であることが好ましい。疎水性部分を有することで、ポリマー微粒子の内側に疎水性部分が配向し、外側に親水性部分が効率よく配向される。したがって、ノズルの撥水面に対して、好ましい反親和効果を付与することができ、ノズル孔周辺部でのインクぬれを防ぐことができる。
【０１２１】
市販のポリマー微粒子の例としては、ジョンクリル（スチレン−アクリル系樹脂エマルジョン、ジョンソンポリマー株式会社製）、ジュリマーＥＴ−４１０（アクリル系樹脂エマルジョン、日本純薬株式会社製）、Ａ−１０４（アクリル系樹脂エマルジョン、東亞合成株式会社製）、ザイクセン（エチレン−アクリル系樹脂エマルジョン、住友精化株式会社製）、ケミパール（エチレン−アクリル系樹脂エマルジョン、三井化学株式会社製）などが挙げられるが、これに限定するものではない。
【０１２２】
色材に対するポリマー微粒子添加量の質量比率は２：１から１：１０が好ましく、より好ましくは１：１から１：５である。色材に対するポリマー微粒子添加量の質量比率が２：１より少ないと、樹脂の融着による効果が不足し、耐擦性に対して十分な効果が得られない。また、添加量が１：１０より多くてもインクの粘度が高くなりすぎ、吐出信頼性などが悪化する。
【０１２３】
インクに添加するポリマー微粒子の分子量は融着したときの接着力を鑑みて、５，０００以上が好ましい。５，０００未満だと、画像の耐擦性および定着性に効果が不足する。
【０１２４】
本発明で用いるポリマー微粒子の最低造膜温度（ＭＦＴ）は２５℃以下である。最低造膜温度とは、ポリマー微粒子を水に分散させて得られた樹脂エマルジョンをアルミなどの金属板の上に薄く流延し、温度を上昇させていったときに透明な連続フィルムの形成される最低の温度のことをいう。最低造膜温度以下の温度領域では、フィルムは形成されず、白色の粉末状となる。
【０１２５】
最低造膜温度が２５℃以下のポリマー微粒子を用いることにより、耐擦性の点において、インク画像膜に塑性的な性質を付与し、擦り時に画像膜にかかる力を吸収することによって、耐擦性を向上させることができる。また、ノズルのインクメニスカス面においては、適度な脆さをもつ薄膜を形成することができる。２５℃を超えると、室温付近での耐擦性付与効果が低下してしまうのみならず、ノズルのインクメニスカス面において薄膜が形成されない。
【０１２６】
また、本発明で用いるポリマー微粒子のガラス転移温度Ｔｇは５０℃以下であることが好ましい。５０℃以下とすることにより、インクメニスカス面に形成される薄膜の強度が十分壊れやすいものになる。５０℃を超えた場合、薄膜の強度が強固になるため、インクの吐出性を損なう懸念がある。
【０１２７】
また、インク画像膜に塑性的な性質を付与し、擦り時に画像膜にかかる力を吸収することによって、耐擦性を向上させることができるので、ポリマー微粒子のガラス転移温度は３０℃以下であることがより好ましい。
【０１２８】
ポリマー微粒子のガラス転移温度Ｔｇは、下記の式Ａを用いて算出することができる。
【０１２９】
１／Ｔｇ＝Σ（Ｘｉ／Ｔｇｉ）              ［式Ａ］
ここで、ポリマー微粒子は、ｉ＝１からｎまでのｎ個のモノマー成分が共重合しているとする。Ｘｉはｉ番目のモノマーの質量分率（ΣＸｉ＝１）、Ｔｇｉはｉ番目のモノマーの単独重合体のガラス転移温度（絶対温度）である。ただし、Σはｉ＝１からｎまでの和とする。構成するモノマーの種類は同じでも、これらのモノマーの組成比を変えることにより、ポリマー微粒子のＴｇを制御することができる。
【０１３０】
ポリマー微粒子の体積平均粒径は、インク吐出性を損なわなければ特に限定はされないが、インクメニスカス面での薄膜形成の点からは１００ｎｍ以下であることが特に好ましい。この範囲とすることにより、ノズル近傍付近で好適な脆さをもつポリマーの薄膜を形成することができる。また、粗大な粒子数を低減できると同時に、全体の粒子サイズ自体が小さく微細なものとなるので、粒度分布に対して相対的に大きな粒子が存在しても膜の均一性に与える影響を少なくできる。また、ノズル周縁部での残留物の堆積も低減することができるので、吐出口が曲面であるノズル形状との相乗効果により、クリーニング負荷を低減する効果を期待することができる。
【０１３１】
ポリマー微粒子の粒径分布に関しては、体積平均粒径（Ｍｖ）と数平均粒径（Ｍｎ）との比（体積平均粒径Ｍｖ／数平均粒径Ｍｎ）は、１以上１．５以下であることが好ましく、より好ましくは１以上１．３５以下である。
【０１３２】
前記体積平均粒径、数平均粒径を含む粒度分布の測定方法としては、静的光散乱法、動的光散乱法、遠心沈降法が挙げられる。その中でも、レーザードップラー効果を利用した動的光散乱法は、小サイズまで粒径測定が可能であり、特に好ましい。動的光散乱法による粒径測定は、例えば、マイクロトラックＵＰＡ（日機装株式会社製）を用いて行うことができる。体積平均粒径とは、粒子体積で重み付けした平均粒径であり、粒子の集合において、個々の粒子の直径にその粒子の体積を乗じたものの総和を、粒子の総体積で割ったものであり、下記式Ｂ−１で表される。
【０１３３】
体積平均粒径  Ｍｖ＝Σ（ＦｉＭｉ４）／Σ（ＦｉＭｉ３）      ［式Ｂ−１］
Ｆｉ：粒径がＭｉである粒子の数（分率）
数平均粒径とは、粒子の集合において、個々の粒子の直径の総和を、粒子の総数で割ったものであり、下記式Ｂ−２で表される。
【０１３４】
数平均粒径  Ｍｎ＝ΣＦｉＭｉ／ΣＦｉ      ［式Ｂ−２］
Ｆｉ：粒径がＭｉである粒子の数（分率）
体積平均粒径と数平均粒径との関係としては、体積平均粒径Ｍｖが、数平均粒径Ｍｎと等しい又は数平均粒径Ｍｎより大きい関係（体積平均粒径≧数平均粒径）にある。従って、完全に粒径が同一の粒子の集合において、両者の値は等しくなり、体積平均粒径Ｍｖと数平均粒径Ｍｎとの比（体積平均粒径Ｍｖ／数平均粒径Ｍｎ）は１となる。また、体積平均粒径Ｍｖと数平均粒径Ｍｎとの比が大きくなるほど、粒径分布が広いことを表す。なお、体積平均粒径及び数平均粒径については、室井  宗一著「高分子ラテックスの化学」高分子刊行会、１１９頁に記載がある。
【０１３５】
インク中のポリマー微粒子に粗大粒子が存在する場合、インクの吐出信頼性に非常に大きな影響を与えることがあるため好ましくない。特に本発明のように室温で造膜性を有する樹脂を用いる場合は、粗大粒子の影響が顕著になる。すなわち、粗大粒子が多い（粒度分布形状がブロード）と、ヘッドのノズルにおいて吐出不良を起こしたり、吐出不良までにはいたらずとも、粗大粒子によりノズル近傍にインク残留物が形成されて、インク滴の吐出方向にバラツキが生じる場合がある。
【０１３６】
これらの粗大粒子を除去する方法としては、公知の遠心分離法、精密濾過法等を用いることができる。
【０１３７】
遠心分離法としては、市販の遠心分離器を用いることができる。加える遠心力の大きさは重力加速度の１０倍〜１００００００倍が好ましい。
【０１３８】
精密濾過法に用いるフィルターとしては、様々な材質の物を用いることができる。即ち、セルロース、アセチルセルロース、ポリフッ化ビニリデン、ポリエーテルスルホン、ポリテトラフルオロエチレン、ポリカーボネート、グラスファイバー、ポリプロピレン等が好適に挙げられる。また、フィルターの形態も、メンブレンフィルター及びデプスフィルターのいずれも、好ましく用いられる。濾過に用いる前記フィルターの孔径は、０．１〜１０μｍが好ましく、０．２〜５μｍがより好ましく、０．２〜０．５μｍが最も好ましい。また、濾過を行う際に、孔径の大きなフィルターで濾過した後、より孔径の小さなフィルターで再度濾過することが好ましい。粗大粒子が多く、ろ過性が悪い場合は、分散液に分散剤を添加してろ過性を向上させることができる。
【０１３９】
また、ポリマー微粒子をインク内に２種以上混合させて使用してもよい。それぞれのポリマー微粒子を各々単独でインク中に分散していてもよいし、コア部とシェル部からなるコアシェル構造をとってもよい。また、シェル部がコア部を完全に被覆している形態のみならず、コア部の一部を被覆している形態であってもよい。また、第一の樹脂成分の層中に第二の樹脂成分の層が島上に分散して包まれている形態でもよいし、第一の樹脂層が表層を形成するポリマー微粒子表面に、第二の樹脂粒子を点分散させた形態でもよい。
【０１４０】
ポリマー微粒子の体積平均粒径は、色材粒子の体積平均粒子径より小さいことが好ましい。色材粒子の平均粒径がポリマー微粒子の平均粒径より小さいと、色材粒子とポリマー微粒子との衝突頻度が高まり、ポリマー微粒子同士の接触・凝集頻度を低下させ、インクメニスカス面での造膜を妨げてしまい、本発明の効果を阻害する懸念がある。色材粒子の平均粒径が大きい分には、ポリマー微粒子よりも分散が安定状態にあるので、ポリマー微粒子の薄膜形成に影響を及ぼさない。また、色材粒子間にポリマー微粒子が入り込みやすくなり、造膜による色材粒子間の接着効果向上による定着・耐擦性向上が期待できる。
【０１４１】
色材の体積平均粒子径とポリマー微粒子の体積平均粒子径の比は１：１〜１０：１が好ましく、より好ましくは３：１〜１０：１である。１０：１を越え、顔料粒子サイズが大きくなりすぎると、ポリマー微粒子による顔料粒子間の接着効果が不足し、耐擦性が損なわれる。
【０１４２】
＜添加剤＞
本発明のインクに添加するｐＨ調整剤としては中和剤として、有機塩基、無機アルカリ塩基を用いることができる。ｐＨ調整剤はインクジェット用インクの保存安定性を向上させる目的で、該インクジェット用インクがｐＨ６〜１０となるように添加するのが好ましい。
【０１４３】
本発明のインクは、乾燥によってインクジェットヘッドのノズルが詰まるのを防止する目的から、水溶性有機溶媒を含有することが好ましい。このような水溶性有機溶媒には、湿潤剤及び浸透剤が含まれる。
【０１４４】
水溶性有機溶媒としては、例えば、多価アルコール類、多価アルコール類誘導体、含窒素溶媒、アルコール類、含硫黄溶媒等が挙げられる。具体例としては、多価アルコール類では、エチレングリコール、ジエチレングリコール、プロピレングリコール、ブチレングリコール、トリエチレングリコール、１、５−ペンタンジオール、１，２，６−ヘキサントリオール、グリセリン等が挙げられる。多価アルコール誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が、含硫黄溶媒としては、チオジエタノール、チオジグリセロール、スルフォラン、ジメチルスルホキシド等が挙げられる。その他、炭酸プロピレン、炭酸エチレン等を用いることもできる。
【０１４５】
水溶性有機溶媒は、単独で使用しても、２種類以上混合して使用してもよい。水溶性有機溶媒の含有量は処理液の全質量に対し、６０質量％以下であることが好ましい。６０質量％以上よりも多い場合はインクの粘度が増加し、インクジェットヘッドからの吐出性が悪化することがある。
【０１４６】
本発明に係るインクには、界面活性剤を含有することができる。
【０１４７】
界面活性剤の例としては、炭化水素系では脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるＳＵＲＦＹＮＯＬＳ（ＡｉｒＰｒｏｄｕｃｔｓ＆Ｃｈｅｍｉｃａｌｓ社）も好ましく用いられる。また、Ｎ，Ｎ−ジメチル−Ｎ−アルキルアミンオキシドのようなアミンオキシド型の両性界面活性剤等も好ましい。
【０１４８】
更に、特開昭５９−１５７６３６号の第(37)〜(38)頁、リサーチ・ディスクロージャーＮｏ．３０８１１９(１９８９年)記載の界面活性剤として挙げたものも使うことができる。また、特開２００３−３２２９２６号、特開２００４−３２５７０７号、特開２００４−３０９８０６号の各公報に記載されているようなフッ素（フッ化アルキル系）系、シリコーン系の界面活性剤も用いることができる。  これら表面張力調整剤は消泡剤としても使用することができ、フッ素系、シリコーン系化合物やＥＤＴＡに代表されるキレート剤等も使用することができる。
【０１４９】
本発明のインクの表面張力は、１０〜５０ｍＮ／ｍであることが好ましく、浸透性記録媒体への浸透性、あるいは非浸透媒体へのぬれ性と液滴の微液滴化および吐出信頼性の両立の観点からは、１５〜４５ｍＮ／ｍであることが更に好ましい。
【０１５０】
本発明のインクの粘度は、１．０〜２０．０ｃＰであることが好ましい。
【０１５１】
その他必要に応じ、pH 緩衝剤、酸化防止剤、防カビ剤、粘度調整剤、導電剤、紫外線吸収剤、等も添加することができる。
【実施例】
【０１５２】
次に、実施例を挙げて本発明を更に具体的に説明するが、本発明はこれに限定されるものではない。
【０１５３】
（顔料分散物の作製）
＜顔料分散物Ａ＞
分散剤として、メタクリル酸（Ａ）／ベンジルメタクリレート（Ｂ）／エトキシトリエチレングリコールメタクリレート（Ｃ）の、ＡＢＣ型のブロックポリマー（Ａ：Ｂ：Ｃ＝１３：４：１０（モル比）、数平均分子量＝３，０００）をポリマー分散剤として用いた。そして、該ポリマー３０ｇを、水酸化カリウム４５％の水溶液９ｇ及び脱イオン水２６１ｇと混合して合計３００ｇとし、均質な１０％ポリマー溶液を得るまで中和した。次いで、このポリマー溶液の全量に、Ｃ．Ｉ．Ｐｉｇｍｅｎｔ  Ｒｅｄ−１２２を１５０ｇ、及び脱イオン水５５０ｇを加えて混合し、ディスパー分散機にて０．５時間撹拌して予備混合物を得た。次いで、この予備混合物を内容量２リットル二重タンクに入れ、１８℃の冷水で冷却しながら、ディスパー羽根にて攪拌しつつ、超音波ホモジナイザーＵＳ−１２００Ｔ型（（株）日本精機製作所製）で３６ｍｍφのチップを用いて３０分間バッチ照射を行った。この時の振動振幅は２８μｍ、超音波照射エネルギー密度は１１０Ｗ／ｃｍ２であった。こうして得られた顔料の分散液を顔料分散液Ａは、顔料濃度が１５％であり、そして動的光散乱法粒径測定器（マイクロトラックＵＰＡ）で測定した顔料の体積平均粒径は、６９ｎｍであった。
【０１５４】
＜顔料分散物Ｂ＞
分散剤として、メタクリル酸（Ａ）／ベンジルメタクリレート（Ｂ）／エトキシトリエチレングリコールメタクリレート（Ｃ）の、ＡＢＣ型のブロックポリマー（Ａ：Ｂ：Ｃ＝１３：４：１０（モル比）、数平均分子量＝３，０００）をポリマー分散剤として用いた。そして、該ポリマー３０ｇを、水酸化カリウム４５％の水溶液９ｇ及び脱イオン水２６１ｇと混合して合計３００ｇとし、均質な１０％ポリマー溶液を得るまで中和した。次いで、このポリマー溶液の全量に、Ｃ．Ｉ．Ｐｉｇｍｅｎｔ  Ｒｅｄ−１２２を１５０ｇ、及び脱イオン水５５０ｇを加えて混合し、ディスパー分散機にて０．５時間撹拌して予備混合物を得た。次いで、この予備混合物を、アルティマイザーＨＪＰ−２５００３型（（株）スギノマシン製）を用いて２４５ＭＰａの圧力で２回分散を行った。得られた顔料の分散液を顔料分散液Ｂとした。こうして得られた顔料の分散液を顔料分散液Bは、顔料濃度が１５％であり、そして動的光散乱法粒径測定器（マイクロトラックＵＰＡ）で測定した顔料の体積平均粒径は１１０ｎｍであった。
【０１５５】
（インクの作製）
＜インク１〜１２の作製＞
上記で作製した顔料分散物に、各種ポリマー微粒子分散液、グリセリン、ジエチレングリコール、オルフィンＥ１０１０（日信化学工業製）、イオン交換水を所定の質量比（下記）になるように調液し、混合攪拌を行なった。最後に、インクは、調液後、平均孔径０．５μｍのアセチルセルロース製メンブレンフィルタ（富士写真フイルム製）で濾過し、粗大粒子を除去した。なお、ポリマー微粒子１を用いて調液したインクをインク１とし、ポリマー微粒子２を用いて調液したインクをインク２とした。以下、ポリマー微粒子３から１２についても同様である。
【０１５６】
≪組成比≫
・  顔料分散物                                  ５質量％
・  ポリマー微粒子１〜１２                    １０質量％
・  グリセリン                                ２０質量％
・  ジエチレングリコール                      １０質量％
・  オルフィンＥ１０１０（日信化学工業製）      １質量％
・  イオン交換水                                    残部
顔料分散物は、インク１から１０および１２は顔料分散物Ａを用い、インク１１は顔料分散物Ｂを用いて調液を行った。
【０１５７】
また、ポリマー微粒子１から１２は以下に示すポリマー微粒子を用いた。
ポリマー微粒子１：ジョンクリル５３７（ジョンソンポリマー（株）製）
ポリマー微粒子２：アロンＨＤ−５（東亞合成（株）製）
ポリマー微粒子３：ウルトラゾールＢ−４００Ｈ（ガンツ化成（株）製）
ポリマー微粒子４〜７：ザイクセンＬ（住友精化（株）製）
ポリマー微粒子８：ジョンクリル７７５（ジョンソンポリマー（株）製）
ポリマー微粒子９：ジョンクリル３５２（ジョンソンポリマー（株）製）
ポリマー微粒子１０，１１：ジョンクリル７６００（ジョンソンポリマー（株）製）
ポリマー微粒子１２：ジョンクリル１５３５（ジョンソンポリマー（株）製）
本発明におけるポリマー微粒子の体積平均粒径Ｍｖと数平均粒径Ｍｎとの比（Ｍｖ／Ｍｎ）は、ポリマー微粒子を１０質量％含んだ水性分散液でマイクロトラックＵＰＡ（日機装（株）製）にて測定したものを用いた。
【０１５８】
なお、ポリマー微粒子４〜７のＭｖ／Ｍｎの値に関しては、ポリマー微粒子を含む水性分散液作製時において、粗大粒子をろ過する際に、遠心分離法を用いる場合は回転数や回転時間、あるいは精密濾過法を用いる場合は、アセチルセルロース製メンブレンフィルターでろ過を行う場合はフィルターの孔径サイズやろ過回数によって、値を調整した。
【０１５９】
ポリマー微粒子の最低造膜温度（ＭＦＴ）、ガラス転移温度（Ｔｇ）の測定法については、［発明を実施するための最良の形態］に記載した測定方法により測定を行った。
【０１６０】
（ノズルプレートの作製）
ノズルプレートは図５に示した方法により作製した。また、実施例に用いたノズルプレートの断面図を図７に示す。ノズル１〜４は、ノズル内面から裏面にかけての形状が、漏斗状（エッジなし）であり、ノズル５、６は、テーパ状（エッジあり）である。漏斗状、テーパ状の形状ともインク吐出口に向うにつれて、吐出口の断面積が小さくなっているが、ノズル１〜４は、ノズル内面から裏面にかけてノズル内部に凸となる曲線により形成されている。また、ノズル５、６はノズル内面から裏面にかけて直線により形成され、吐出口内部は、略円錐形状である。また、吐出口のエッジ部の形状は、ノズル１〜３及び６が、曲面（エッジなし）であり、ノズル４、５は角面（エッジあり）である。
【０１６１】
撥インク性処理は、フッ素樹脂を用いて、ノズル１はノズルの表面のみ、ノズル２は、ノズルの表面・内壁・裏面に行った。また、ノズル３は、シリコーン樹脂を用いて、ノズルの表面・内壁・裏面に行った。ノズル４から６は、フッ素樹脂を用いて、ノズルの表面・内壁・裏面に処理を行った。
【０１６２】
［評価］
上記で作製したノズルプレートを具備したヘッドを用いて、処方したインクを約７ｐｌの打滴量で付与し、以下の評価を行った。印字用の記録媒体には特菱両面アート紙（三菱製紙（株）製）を用いた。
【０１６３】
（吐出方向バラツキ）
本発明のヘッドノズルに評価インクを充填し、２５℃５０ＲＨの環境下で文字画像を連続印字し、印字画像に乱れ状態（インクの飛散及びドット抜けなど）が確認される回数が５回に達するまでの時間を評価した。
◎：１日以上印字しても５回に達しない
○：１日以内に５回に達する
△：６時間以内に５回に達する
×：１時間以内に５回に達する
（クリーニング負荷）
本発明のヘッドノズルに評価インクを充填し、ノズルチェックを行い、全てのノズルからインクが打滴していることを確認後、２５℃５０ＲＨの環境下で１ヶ月以上放置し、同様にノズルチェックを行い、印字率が１００％に回復するまでのクリーニング必要回数によって、クリーニングに要する負荷を評価した。
◎：１回実施で印字率１００％
○：３回実施で印字率１００％
△：５回実施で印字率１００％
×：５回以上実施しても１００％に回復しない
（耐擦性）
本発明で用いるノズルを用いた打滴描画では、ノズルからの吐出が良好に行われないインクが存在したため、全ての評価インクに対して耐擦性を比較するため、塗布によりサンプルを作製し耐擦性評価を行った。
【０１６４】
処方した評価インクをＡ６サイズの特菱アート紙にバー塗布（＃３）し、塗布サンプルを２４時間乾燥させた。このようにして作製したサンプルを、２５℃５０ＲＨの環境下で、特菱アート紙を上から被せ、１．５ｋｇ／ｃｍ２の加重で２０往復擦り、塗布サンプルの色材剥れ状態を評価した。
◎：擦った部分で全く色材剥れがわからない
○：擦った部分でほとんど色材剥れがわからず、見た目上問題ない
△：擦った部分で色材剥れが認識されるが、許容範囲
×：アート紙表面の白地まで露出している部分があり、許容範囲外
（定着性）
２５℃５０ＲＨの環境下で、耐擦性試験で用いた塗布サンプルに、セロテープ（ニチバン製）を貼り、剥がしたときのテープ側への色移りを評価した。
◎：色移りがない 
○：色移りがわずかに確認される。
△：色移りが多少ある
×：色移りが大きい
評価試験結果を表１から５に示す。
【０１６５】
【表１】
2008149542.tif 000003
【０１６６】
【表２】
2008149542.tif 000004
【０１６７】
【表３】
2008149542.tif 000005
【０１６８】
【表４】
2008149542.tif 000006
【０１６９】
【表５】
2008149542.tif 000007
【０１７０】
表１に示すように、安定したインクの吐出性、ノズルのクリーニング負荷の低減、良好な耐擦性、定着性のすべてを満たすためには、ノズルプレートの表面、ノズル孔の内面および周囲部分に撥インク性の皮膜を施し、インクに含まれるポリマー微粒子の最低造膜温度を２５℃以下、親水基としてカルボキシル基を有し、体積平均粒子径と数平均粒子径の比が１．５以下の複数の条件を満たすことが必要であることが確認できた。それぞれの条件を単独あるいはすべてを満たさない場合は、上記のいずれかの性質において、良好な結果が得られなかった。
【０１７１】
また、表２より、撥インク性の皮膜は、フッ素系の高分子材を含ませることにより、クリーニング負荷を低減することができた。また、表３より、ノズル吐出口エッジ部およびノズル内面から裏面にかけての形状を曲面とすることにより、インクの吐出性を安定させることができ、かつ、クリーニング負荷を低減することができる。
【０１７２】
表４より、ガラス転移温度（Ｔｇ）を低温とすることにより、吐出方向が安定した。また、表５より、ポリマー微粒子および顔料粒子の粒径が細かいほうが、それぞれの特性が良好になることが確認できた。
【図面の簡単な説明】
【０１７３】
【図１】本発明に係る画像形成装置の一実施形態を示すインクジェット記録装置の全体構成図である。
【図２】図１に示したインクジェットの記録装置の印字部周辺の要部平面図である。
【図３】ヘッドの構造例を示す平面投資図である。
【図４】図３中の４−４線に沿う断面図である。
【図５】ノズルプレートの表面に撥インク性の皮膜を施す工程を示した図である。
【図６】ノズルプレートの裏面に被覆する他の被覆方法を示した図である。
【図７】実施例に用いたノズルプレートの断面図である。
【符号の説明】
【０１７４】
１１０…インクジェット記録装置、１１２…印字部、１１２Ｋ，１１２Ｃ，１１２Ｍ，１１２Ｙ…ヘッド、１１４…インク貯蔵／装填部、１１６…記録紙、１２２…ベルト搬送部、１２４…印字検出部、１５０…ヘッド、１５１…ノズル孔、１５２…圧力室、１５３…インク室ユニット、１５８…アクチュエータ、１５９…ノズルプレート、１６０…撥インク性の皮膜、１６１…裏面、１６２…表面、１６３…内面、１６４…周囲部分、１６５…孔、１６６…レジストテープ、１６７…レジスト材、１６８…マスク部材
【図１】
2008149542.tif 000008
【図２】
2008149542.tif 000009
【図３】
2008149542.tif 000010
【図４】
2008149542.tif 000011
【図５】
2008149542.tif 000012
【図６】
2008149542.tif 000013
【図７】
2008149542.tif 000014